(57)【要約】【課題】  塗工層強度に優れるとともにインク受理層の原紙との密着性がよく、かつ、インクジェットの印画適性に優れたインクジェット記録用紙を提供する。【解決手段】  原紙の少なくとも片面に、インク受理層を設けたインクジェット記録用紙において、インク受理層には、バインダーと填料とカチオン性物質と水和アルミニウム酸化物とが含まれ、原紙とインク受理層との間に、分子量が１０万以上のカチオン性物質を含むアンダーコート層を設ける。アンダーコート層の乾燥後のカチオン性物質塗工量が０．４５ｇ／ｍ２以上であることが好ましく、また、インク受理層の乾燥後の塗工量が２．３〜５．３ｇ／ｍ２であることが好ましい。さらに、填料が、吸油量が２３０ｍｌ／１００ｇ以上のシリカであることが好ましい。【選択図】  なし【特許請求の範囲】
【請求項１】
原紙の少なくとも片面に、インク受理層を設けたインクジェット記録用紙において、
前記インク受理層には、バインダーと填料とカチオン性物質と水和アルミニウム酸化物とが含まれ、
前記原紙と前記インク受理層との間に、分子量が１０万以上のカチオン性物質を含むアンダーコート層を設けたことを特徴とするインクジェット記録用紙。
【請求項２】
前記アンダーコート層の乾燥後のカチオン性物質塗工量が、０．４５ｇ／ｍ２以上である請求項１に記載のインクジェット記録用紙。
【請求項３】
前記インク受理層の乾燥後の塗工量が、２．３〜５．３ｇ／ｍ２である請求項１又は２に記載のインクジェット記録用紙。
【請求項４】
前記填料が、吸油量が２３０ｍｌ／１００ｇ以上のシリカである請求項１〜３のいずれか１項に記載のインクジェット記録用紙。
【発明の詳細な説明】
【技術分野】
【０００１】
本発明は、塗工層強度に優れるとともにインク受理層の原紙との密着性がよく、かつ、インクジェットの印画適性に優れたインクジェット記録用紙に関するものである。
【背景技術】
【０００２】
インクジェット記録装置は、高画質のフルカラー画像が容易に得られること、高速化が容易なこと、ランニングコストが低いこと等の利点により、コンピュータ用プリンター、カラー複写機等、多岐にわたる分野で急速に普及しつつある。このため、インクジェット記録装置に用いられるインクジェット記録用紙に対して、特に近年は、用途の広がりに応じ、より高度な水準の品質が要求される。かかるインクジェット記録用紙として、基材に、インク受理層を設けたインクジェット記録用紙が用いられている。インク受理層としては、多孔性のフィラーとバインダーとを含有するものが知られている（例えば特許文献１参照。）。しかしながら、多孔性のフィラーとバインダーを含有する塗工層は、インク吸収性を上げるため多孔性フィラーの含有量を増加させると塗工層強度が弱くなるという問題があった。
【先行技術文献】
【特許文献】
【０００３】
【特許文献１】特開昭６０−１８９４８０号公報
【発明の概要】
【発明が解決しようとする課題】
【０００４】
本発明が解決しようとする課題は、塗工層強度に優れるとともにインク受理層の原紙との密着性がよく、かつ、インクジェットの印画適性に優れたインクジェット記録用紙を提供することにある。
【課題を解決するための手段】
【０００５】
前記課題を解決するため、本発明に係るインクジェット記録用紙は、原紙の少なくとも片面に、インク受理層を設けたインクジェット記録用紙において、前記インク受理層には、バインダーと填料とカチオン性物質と水和アルミニウム酸化物とが含まれ、前記原紙と前記インク受理層との間に、分子量が１０万以上のカチオン性物質を含むアンダーコート層を設けたことを特徴とする。
【０００６】
このように、インク受理層に、バインダーと填料とカチオン性物質と水和アルミニウム酸化物とが含まれ、アンダーコート層に、分子量が１０万以上のカチオン性物質を含むことにより、塗工層強度に優れるとともにインク受理層の原紙との密着性がよく、かつ、インクジェットの印画適性に優れたインクジェット記録用紙が得られる。
【０００７】
この場合において、アンダーコート層のカチオン性物質の乾燥後の塗工量が０．４５ｇ／ｍ２以上であること、及びインク受理層の乾燥後の塗工量が２．３〜５．３ｇ／ｍ２であることが好ましい。また、填料が、吸油量が２３０ｍｌ／１００ｇ以上のシリカであることが好ましい。
【発明の効果】
【０００８】
本発明によれば、塗工層強度に優れるとともにインク受理層の原紙との密着性がよく、かつ、インクジェットの印画適性に優れたインクジェット記録用紙が得られる。
【発明を実施するための形態】
【０００９】
以下、本発明に係るインクジェット記録用紙の一実施形態を説明する。本実施形態のインクジェット記録用紙は、原紙の少なくとも片面に、アンダーコート層とインク受理層を順次設けてなるものである。すなわち、本実施形態のインクジェット記録用紙は、原紙の片面にアンダーコート層とインク受理層を順次設けてもよいし、アンダーコート層とインク受理層を両面に設けてもよい。また、原紙の片面にアンダーコート層とインク受理層を順次設けたとき、残りの片面には、本実施形態以外のインク受理層やアンダーコート層等の層を１層又は２層以上設けるようにしてもよい。
【００１０】
原紙としては、特に限定されず、塗工紙に従来から使用されている原紙が適宜使用され、例えば、木材パルプや非木材パルプ、古紙パルプ等を原料とした上質紙、中質紙、更紙、ケント紙、薄葉紙、ファンシーペーパー等から選択することが可能である。また、単層抄きや多層抄きの原紙を用いてもよい。
【００１１】
アンダーコート層は、分子量が１０万以上のカチオン性物質が含まれるものである。アンダーコート層のカチオン性物質としては、分子量が１０万以上のものであれば特に限定されず、例えば、分子量が１０万以上で、カチオンとして働く、４級アンモニウム塩、ポリエチレンイミン系、ポリアミン系、ポリアミド系、ポリアミンエピクロルヒドリン系、ジシアンジアミド系、アルキルアミン系等が挙げられ、具体的には、ジメチルアミン・アンモニア・エピクロルヒドリン、ジアリルジメチルアンモニウムクロライド、アクリルアミド・ジアリルアミン塩酸塩共重合物、アクリルアミド・ジアリルアミン塩酸塩等が挙げられる。これらは１種単独で用いても２種以上併用して用いてもよい。
【００１２】
アンダーコート層はカチオン性物質を主成分とするが、カチオン性物質の他に添加剤を必要に応じて含有してもよい。添加剤としては、例えば、顔料、硬化剤、界面活性剤、分散剤、増粘剤、保水剤、消泡剤、着色剤、滑剤、防腐剤等を適宜組み合わせて添加してなるものを用いることができる。
【００１３】
アンダーコート層は、カチオン性物質を水その他の適当な溶媒に分散または溶解させた塗工液を作成し、これを原紙の表面に塗工して乾燥することで原紙の表面上に形成される。塗工液を塗工する装置としては、塗工紙に用いられる公知ものを用いることができ、例えば、ロッドバー、エアナイフコーター、グラビアコーター、ブレードコーター、リバースロールコーター、カーテンコーター、ダイスロットコーター、チャンプレックスコーター、サイズプレスコーター、ゲートロールコーター、あるいはビルブレードコーター等を用いることができ、これらのコーターを１つ以上有するオンマシンコーターあるいはオフマシンコーターによって、原紙上にアンダーコート層を一層あるいは多層に分けて設けることができる。
【００１４】
アンダーコート層の乾燥後の塗工量は、特に限定されないが、カチオン性物質の乾燥後の塗工量が原紙に対して０．４５ｇ／ｍ２以上であることが好ましく、特に０．８０〜２．２０ｇ／ｍ２であることが好ましい。カチオン性物質の乾燥後の塗工量が０．４５ｇ／ｍ２未満であると、塗工層強度の向上が見られず印画にじみが生じ、また、含有量が２．２０ｇ／ｍ２を超えて加えても塗工層強度の向上が頭打ちとなるからである。
【００１５】
インク受理層は、バインダーと填料とカチオン性物質と水和アルミニウム酸化物とが含まれるものである。
【００１６】
インク受理層のバインダーとしては、特に限定されず、インクジェット記録用紙に従来から用いられるもの等が挙げられ、例えば、シラノール変性ＰＶＡ、完全鹸化ＰＶＡ、部分鹸化ＰＶＡなどのポリビニルアルコール（ＰＶＡ）、ポリビニルアセタール樹脂、ポリビニルピロリドン樹脂、ゼラチン、メチルセルロース、カルボキシメチルセルロース、ポリエステル、アクリル、ウレタン、塩素化ポリプロピレン、バーサチック酸ビニルおよびこれらの共重合物、スチレン−アクリル共重合体、エチレン−酢酸ビニル共重合体、スチレン−ブタジエンゴムおよびこれらの共重合物等が挙げられ、１種単独で用いても２種以上併用して用いてもよい。これらの中でインク受理層のバインダーとしては、インクの発色性の観点から、部分鹸化のポリビニルアルコールを主体としたバインダーを用いることが好ましい。部分鹸化のポリビニルアルコールを主体としたバインダーとしては、バインダー中、部分鹸化のポリビニルアルコールを５０％以上含有しているもの等が挙げられる。部分鹸化のポリビニルアルコールとしては、特に限定されないが、鹸化度が９７mol％以下のポリビニルアルコール等が挙げられる。部分鹸化のポリビニルアルコール以外のバインダーとしては、特に限定されず、インクジェット記録用紙に従来から用いられるもの等が挙げられ、１種単独で用いても２種以上併用して用いてもよい。
【００１７】
インク受理層の填料（フィラー）としては、特に限定されず、インクジェット記録用紙に従来から用いられるもの等が挙げられ、例えば、有機、無機の制限はなく、シリカ、タルク、クレー、けいそう土、ポリスチレン、ポリメタクリレート、酸化チタン、焼成カオリン、含水マグネシウムシリケート等が挙げられ、１種単独で用いても２種以上併用して用いてもよい。これらの中でインク受理層の填料としては、シリカが好ましく、特ににじみの観点から吸油量が２３０ｍｌ／１００ｇ以上のシリカ、例えば、湿式シリカが好ましい。
【００１８】
インク受理層中のバインダーと填料の固形分質量比は、特に限定されないが、填料の質量をＦ、バインダーの質量をＲとしたときの質量比（Ｆ／Ｒ）が、１．５〜３．０の範囲であることが好ましい。質量比（Ｆ／Ｒ）が１．５未満になるとインク吸収性が低下し、３．０を超えると塗工層強度が弱くなるからである。
【００１９】
インク受理層のカチオン性物質としては、特に限定されず、カチオンとして働く、４級アンモニウム塩、ポリエチレンイミン系、ポリアミン系、ポリアミド系、ポリアミンエピクロルヒドリン系、ジシアンジアミド系、アルキルアミン系等が挙げられ、具体的には、ジメチルアミン・アンモニア・エピクロルヒドリン、ジアリルジメチルアンモニウムクロライド、アクリルアミド・ジアリルアミン塩酸塩共重合物、アクリルアミド・ジアリルアミン塩酸塩等が挙げられ、１種単独で用いても２種以上併用して用いてもよい。インク受理層のカチオン性物質の含有量は、インク受理層に対して２〜２２質量％が好ましく、特に２〜１８質量％が好ましい。インク受理層に対するカチオン性物質の含有量が、１８を超えると耐水性が悪くなり２２を超えると耐水性が悪くかつインク吸収性が悪くなり、２未満であると耐水性が悪くかつ印画にじみが発生するからである。
【００２０】
インク受理層の水和アルミニウム酸化物としては、特に限定されず、式Ａｌ2Ｏ3・ｎＨ2Ｏ（ｎは１以上の整数）で表される化合物であり、例えば、アルミナゾル、コロイダルアルミナ、カチオン性アルミニウム酸化物又はその水和物、ジプサイト、バイアライト、ノルストランダイト、ベーマイト、ベーマイトゲル（擬ベーマイト）、ジアスポア、等が挙げられ、１種単独で用いても２種以上併用して用いてもよい。水和アルミニウム酸化物の含有量は、インク受理層に対して２〜７質量％が好ましい。インク受理層に対する水和アルミニウム酸化物の含有量が、７質量％を超えるとインク吸収性が悪くなり、２質量％未満であると塗工層強度が向上しないからである。
【００２１】
インク受理層は、バインダーと填料とカチオン性物質と水和アルミニウム酸化物との他に塩化アルミニウムや硫酸アルミニウム、硝酸アルミニウム、塩基性乳酸アルミニウム等の水溶性アルミニウム塩や添加剤を必要に応じて含有してもよい。添加剤としては、例えば、消泡剤、濡れ性向上剤、分散剤、顔料、硬化剤、界面活性剤、増粘剤、保水剤、帯電防止剤、紫外線吸収剤、着色剤、滑剤、防腐剤等を適宜組み合わせて添加してなるものを用いることができる。
【００２２】
インク受理層は、バインダーと填料とカチオン性物質と水和アルミニウム酸化物と添加剤とを水その他の適当な溶媒に分散または溶解させた塗工液を作成し、これを原紙の表面に塗工して乾燥することで原紙の表面上に形成される。塗工液を塗工する装置としては、塗工紙に用いられる公知ものを用いることができ、例えば、ロッドバー、エアナイフコーター、グラビアコーター、ブレードコーター、リバースロールコーター、カーテンコーター、ダイスロットコーター、チャンプレックスコーター、サイズプレスコーター、ゲートロールコーター、あるいはビルブレードコーター等を用いることができ、これらのコーターを１つ以上有するオンマシンコーターあるいはオフマシンコーターによって、原紙上にインク受理層を一層あるいは多層に分けて設けることができる。
【００２３】
インク受理層の乾燥後の塗工量は、特に限定されないが、塗工層の強度及びインクのにじみの観点から、２．３〜５．３ｇ／ｍ２であることが好ましい。塗工量が２．３ｇ／ｍ２未満であると、インクのにじみが生じ、塗工量が５．３ｇ／ｍ２を超えると、塗工層強度が劣るからである。
【００２４】
このように、インク受理層に、バインダーと填料とカチオン性物質と水和アルミニウム酸化物とが含まれ、アンダーコート層に分子量が１０万以上のカチオン性物質を含むことで、塗工層強度が向上し、かつ、インクのにじみが生じないものとなる。したがって、本実施形態のインクジェット記録用シートは、塗工層強度が強いとともにインク受理層の原紙との密着性がよく卓上用のインクジェットプリンタで給紙可能であり、かつ、卓上用のインクジェットプリンタでも印画にじみが生じないインクジェットの印画適性に優れたものである。
【実施例】
【００２５】
以下、本実施形態のインクジェット記録用紙を実施例および比較例によりさらに詳細に説明するが、本実施形態のインクジェット記録用紙は、以下の実施例に限定されるものではない。
【００２６】
原紙として、坪量１８６ｇ／ｍ２、厚さ２２０μmのピーチケント（日清紡ペーパープロダクツ社製）を用いた。
（実施例１）
カチオン性物質としてジメチルアミン・アンモニア・エピクロルヒドリン（商品名：ユニセンスKHE1000L、分子量：10万〜50万、センカ社製）に固形分が４質量％になるように水を加えて、アンダーコート層用塗工液を作成した。次に、バインダーとしてＰＶＡ（クラレポバールＰＶＡ235、クラレ社製）を水に溶かし８%溶液としたものに、水に水和アルミニウム酸化物としてのアルミナゾル（商品名：アルミナゾル100、日産化学工業社製）と填料としてシリカ（商品名：サイリシア350、吸油量310ml/100g、富士シリシア化学社製）を分散させた液を加え、さらに第１カチオン性物質（アクリルアミド・ジアリルアミン塩酸塩共重合物（商品名：スミレーズレジン1001、田岡化学工業社製））と第２カチオン性物質（ジメチルアミン・アンモニア・エピクロルヒドリン（商品名：ユニセンスKHE1000L、分子量：10万〜50万、センカ社製））を加え、ＰＶＡの固形分が３質量%、アルミナゾルの固形分が０．５質量%、シリカの固形分が６．６質量%、カチオン性物質の固形分が各々０．５質量%になるようさらに水を加えて、インク受理層用塗工液を作成した。アンダーコート層用塗工液をロッドバーを用いて、原紙の一方の表面に塗工し１００℃で２分乾燥させて、乾燥後の塗工量（カチオン性物質の乾燥後の塗工量（Dry塗工量））が１．１ｇ／ｍ２のアンダーコート層を形成した。次に、このアンダーコート層上にインク受理層用塗工液をロッドバーを用いて塗工し１００℃で２分乾燥させて、乾燥後の塗工量（Dry塗工量）が３．３ｇ／ｍ２のインク受理層を形成し、インクジェット記録用紙を得た。なお、インク受理層における質量比（Ｆ／Ｒ）が、２．２であった。
【００２７】
（実施例２）
実施例１において、アンダーコート層用塗工液のカチオン性物質としてジメチルアミン・アンモニア・エピクロルヒドリンの代わりにジアリルジメチルアンモニウムクロライド（商品名：ユニセンスFPA1001L、分子量：10万〜50万、センカ社製）を用いた以外は、実施例１と同様にしてインクジェット記録用紙を得た。
【００２８】
（実施例３）
実施例１において、アンダーコート層用塗工液のカチオン性物質としてジメチルアミン・アンモニア・エピクロルヒドリンの代わりにジアリルジメチルアンモニウムクロライド（商品名：ユニセンスFPA1002L、分子量：50万以上、センカ社製）を用いた以外は、実施例１と同様にしてインクジェット記録用紙を得た。
【００２９】
（実施例４）
実施例１において、インク受理層用塗工液の第１カチオン性物質を添加しないとともに、インク受理層の乾燥後の塗工量が３．１ｇ／ｍ２である以外は、実施例１と同様にしてインクジェット記録用紙を得た。
【００３０】
（実施例５）
実施例１において、インク受理層用塗工液の第２カチオン性物質を添加しないとともに、インク受理層の乾燥後の塗工量が３．１ｇ／ｍ２である以外は、実施例１と同様にしてインクジェット記録用紙を得た。
【００３１】
（実施例６）
実施例１において、インク受理層用塗工液の第１カチオン性物質としてアクリルアミド・ジアリルアミン塩酸塩共重合物の代わりにジメチルアミン・アンモニア・エピクロルヒドリン（商品名：ユニセンスKHE1000L、分子量：10万〜50万、センカ社製）を用いた以外は、実施例１と同様にしてインクジェット記録用紙を得た。
【００３２】
（実施例７）
実施例１において、インク受理層用塗工液の第１カチオン性物質としてアクリルアミド・ジアリルアミン塩酸塩共重合物の代わりにジメチルアミン・アンモニア・エピクロルヒドリン（商品名：ユニセンスKHE100L、分子量：10万未満、センカ社製）を用いた以外は、実施例１と同様にしてインクジェット記録用紙を得た。
【００３３】
（実施例８）
実施例１において、インク受理層用塗工液の第１カチオン性物質としてアクリルアミド・ジアリルアミン塩酸塩共重合物の代わりにアクリルアミド・ジアリルアミン塩酸塩（商品名：ユニセンスKCA100L、分子量：10万未満、センカ社製）を用いた以外は、実施例１と同様にしてインクジェット記録用紙を得た。
【００３４】
（実施例９）
実施例１において、インク受理層用塗工液の第２カチオン性物質としてジメチルアミン・アンモニア・エピクロルヒドリンの代わりにアクリルアミド・ジアリルアミン塩酸塩共重合物（商品名：スミレーズレジン1001、田岡化学工業社製）を用いた以外は、実施例１と同様にしてインクジェット記録用紙を得た。
【００３５】
（実施例１０）
実施例１において、アンダーコート層の乾燥後の塗工量が０．５ｇ／ｍ２である以外は、実施例１と同様にしてインクジェット記録用紙を得た。
【００３６】
（実施例１１）
実施例１において、アンダーコート層の乾燥後の塗工量が２．０ｇ／ｍ２である以外は、実施例１と同様にしてインクジェット記録用紙を得た。
【００３７】
（実施例１２）
実施例１において、インク受理層の乾燥後の塗工量が２．５ｇ／ｍ２である以外は、実施例１と同様にしてインクジェット記録用紙を得た。
【００３８】
（実施例１３）
実施例１において、インク受理層の乾燥後の塗工量が５．０ｇ／ｍ２である以外は、実施例１と同様にしてインクジェット記録用紙を得た。
【００３９】
（実施例１４）
実施例１において、インク受理層の填料をサイリシア３５０からファインシールＸ-３７（吸油量250ml/100g、トクヤマ社製）に変更した以外は、実施例１と同様にしてインクジェット記録用紙を得た。
【００４０】
（比較例１）
実施例１において、アンダーコート層を形成しない以外は、実施例１と同様にしてインクジェット記録用紙を得た。
【００４１】
（比較例２）
実施例１において、アンダーコート層用塗工液のカチオン性物質としてジメチルアミン・アンモニア・エピクロルヒドリンの代わりにジメチルアミン・アンモニア・エピクロルヒドリン（商品名：ユニセンスKHE100L、分子量：10万未満、センカ社製）を用いた以外は、実施例１と同様にしてインクジェット記録用紙を得た。
【００４２】
（比較例３）
実施例１において、アンダーコート層用塗工液のカチオン性物質としてジメチルアミン・アンモニア・エピクロルヒドリンの代わりにジアリルジメチルアンモニウムクロライド（商品名：ユニセンスFPA101L、分子量：10万未満、センカ社製）を用いた以外は、実施例１と同様にしてインクジェット記録用紙を得た。
【００４３】
（比較例４）
実施例１において、インク受理層用塗工液で水和アルミニウム酸化物を添加しない以外は、実施例１と同様にしてインクジェット記録用紙を得た。
【００４４】
（比較例５）
実施例１において、アンダーコート層の乾燥後の塗工量（カチオン性物質の乾燥後の塗工量（Dry塗工量））が０．４ｇ／ｍ２である以外は、実施例１と同様にしてインクジェット記録用紙を得た。
【００４５】
（比較例６）
実施例１において、インク受理層の乾燥後の塗工量（Dry塗工量）が２．２ｇ／ｍ２である以外は、実施例１と同様にしてインクジェット記録用紙を得た。
【００４６】
（比較例７）
実施例１において、インク受理層の乾燥後の塗工量（Dry塗工量）が５．５ｇ／ｍ２である以外は、実施例１と同様にしてインクジェット記録用紙を得た。
【００４７】
（比較例８）
実施例１において、インク受理層の填料をシリカ（商品名：サイリシア３５０）からシリカ（商品名：サイリシア430、吸油量220ml/100g、富士シリシア化学社製）に変更した以外は、実施例１と同様にしてインクジェット記録用紙を得た。
【００４８】
これら実施例１〜１４及び比較例１〜８の各インクジェット記録用紙について、下記の方法によりそれぞれ塗工層強度及び印画にじみの試験を行ない、その結果を表１に示した。
（塗工層強度）
黒紙擦れ塗工層強度：3cmの幅を黒紙で擦り、黒紙に付着する填料を目視により以下の評価基準で評価した。
◎    黒紙に填料が全く付着しない。
○    黒紙に填料が付着するが、僅かに白い程度。
×    黒紙に填料が付着し、真っ白になる。
セロテープ（登録商標、ニチバン株式会社製）剥離塗工層強度：セロテープ（登録商標、ニチバン株式会社製）を2kgのゴムロールで3往復で貼り付け、180度方向へゆっくりと剥いだときのセロテープ（登録商標、ニチバン株式会社製）の抵抗により以下の評価基準で評価した。
◎    抵抗が強く、かつ原紙から剥離した。
○    抵抗が強い。
×    抵抗がなく、簡単に剥がれる。
（印画にじみ）
インクジェットプリンタ（商品名：EP-802A、セイコーエプソン社製）でゴシック文字4ptを白抜きで印刷後、ゴシック文字4Ptの見え方を目視により以下の評価基準で評価した。
◎    にじみがなく、ゴシック4Ptがはっきりと確認できる。
○    にじむが、ゴシック4Ptが確認できる。
×    にじみ、ゴシック4Ptが確認できない。
【００４９】
【表１】
2013129073.tif 000002
【００５０】
表１の結果から明らかなとおり、実施例１〜１４インクジェット記録用紙は、いずれも塗工層強度と印画にじみに優れていた。これに対して、アンダーコート層を形成しない比較例１、アンダーコート層に分子量が１０万未満のカチオン化剤を用いた比較例２、３、水和アルミニウム酸化物を添加しない比較例４、及び、インク受理層の乾燥後の塗工量が規定範囲を外れる比較例７は、いずれも塗工層強度が劣っていた。アンダーコート層の乾燥後の塗工量が規定範囲を外れる比較例５は、塗工層強度と印画にじみが劣っていた。インク受理層の乾燥後の塗工量が規定範囲を外れる比較例６、及び、填料の吸油度が規定範囲を外れる比較例８は印画にじみが劣っていた。